(57)【要約】【課題】撚糸工程、処理工程及び成形加工工程においてスカム等の加工トラブルがなく優れた工程通過性を有し、ゴムとの接着性に優れた柔軟な処理コードを安定して得られるゴム補強用ポリエステル繊維の製造方法を提供すること。【解決手段】ポリエステル繊維を溶融紡糸するに際し、紡出した糸条にアミン化合物を含有する油剤を付与し熱延伸した後、エポキシ化合物を含有する処理液を付与する方法であって、該処理液が１分子中にエポキシ基を４個以上有するエポキシ化合物（A）を５〜６０重量部、１分子中にエポキシ基を２〜３個有するエポキシ化合物（B）を４０〜９５重量部含有するものであり、糸条に対するエポキシ化合物の固形分付着量が０．０１〜０．５重量％であることを特徴とする。さらには、エポキシ化合物を含有する処理液を付与した後、２５〜６５℃で９６時間以上の加熱処理を行うことや、処理液からなる混合エポキシ樹脂の硬度が６５〜８５の範囲であることが好ましい。【選択図】なし【特許請求の範囲】
【請求項１】
ポリエステル繊維を溶融紡糸するに際し、紡出した糸条にアミン化合物を含有する油剤を付与し熱延伸した後、エポキシ化合物を含有する処理液を付与する方法であって、該処理液が１分子中にエポキシ基を４個以上有するエポキシ化合物（A）を５〜６０重量部、１分子中にエポキシ基を２〜３個有するエポキシ化合物（B）を４０〜９５重量部含有するものであり、糸条に対するエポキシ化合物の固形分付着量が０．０１〜０．５重量％であることを特徴とするゴム補強用繊維の製造方法。
【請求項２】
エポキシ化合物を含有する処理液を付与した後、２５〜６５℃で９６時間以上の加熱処理を行う請求項１に記載のゴム補強用繊維の製造方法。
【請求項３】
加熱処理後の繊維１ｋｇあたりのエポキシ指数が１．０×１０−３当量／ｋｇ以下である請求項２記載のゴム補強用繊維の製造方法。
【請求項４】
該処理液からなる混合エポキシ樹脂の硬度が６５〜８５の範囲である請求項１記載のゴム補強用繊維の製造方法。
【発明の詳細な説明】
【技術分野】
【０００１】
本発明はゴム補強用繊維の製造方法に関し、さらに詳しくは、優れた加工性と高いゴム接着性を有するゴム補強用ポリエステル繊維の製造方法に関する。
【背景技術】
【０００２】
ポリエチレンテレフタレート、ポリエチレンナフタレート及びその誘導体に代表されるポリエステル繊維は、優れた機械力学特性、物理的・化学的特性を有し、低コストで工業的に大量生産され、その用途は産業資材をはじめ多岐に渡っている有用な繊維であり、タイヤ、ベルトやホース等のゴム資材の補強材として非常に好適な素材である。しかしながら、極性が低い分子構造からなるポリエステル繊維は、そのゴムとの接着性が良好ではないという欠点を有しており、従来より、ポリエステル繊維とゴムとの接着性を改良する方法が種々提案されている。
【０００３】
例えば、ポリエステル繊維の製造工程において紡糸油剤としてエポキシ化合物を含有した油剤を付与し、延伸工程の熱を利用して熱処理することにより、ゴムとの接着性を向上させることが試みられている（たとえば特許文献１）。しかし、糸導ガイドや延伸ローラー等にエポキシ化合物の硬化物や熱劣化物等が蓄積し、工程安定性を損なうばかりか、ポリエステル繊維の品質性能が変化したり、毛羽品位の低下を招くという問題があった。さらに、その対策のために、頻繁に操業を止めてガイドやローラー等に蓄積したエポキシ硬化物や熱劣化物等を清掃除去しなければならないという問題があった。
【０００４】
そこで、エポキシ化合物の開環、硬化触媒であるアミン類を付与した後にエポキシ化合物を付与することによって、接着力を向上させる方法が種々提案されている（たとえば特許文献２）。しかし、製造時の気温によって接着性や、後工程での加工性などが、大きく変化し、品質が安定しないという問題があった。
【０００５】
【特許文献１】特公平１−３７５１４号公報
【特許文献２】特開平９−１５８０５３号公報
【発明の開示】
【発明が解決しようとする課題】
【０００６】
本発明は、上記のような問題を解決し、撚糸工程、処理工程及び成形加工工程においてスカム等の加工トラブルがなく優れた工程通過性を有し、ゴムとの接着性に優れた柔軟な処理コードを安定して得られるゴム補強用ポリエステル繊維の製造方法を提供することにある。
【課題を解決するための手段】
【０００７】
本発明のゴム補強用繊維の製造方法は、ポリエステル繊維を溶融紡糸するに際し、紡出した糸条にアミン化合物を含有する油剤を付与し熱延伸した後、エポキシ化合物を含有する処理液を付与する方法であって、該処理液が１分子中にエポキシ基を４個以上有するエポキシ化合物（A）を５〜６０重量部、１分子中にエポキシ基を２〜３個有するエポキシ化合物（B）を４０〜９５重量部含有するものであり、糸条に対するエポキシ化合物の固形分付着量が０．０１〜０．５重量％であることを特徴とする。
【０００８】
さらには、エポキシ化合物を含有する処理液を付与した後、２５〜６５℃で９６時間以上の加熱処理を行うことや、その加熱処理後の繊維１ｋｇあたりのエポキシ指数が１．０×１０−３当量／ｋｇ以下であることが好ましい。また、処理液からなる混合エポキシ樹脂の硬度が６５〜８５の範囲であることが好ましい。
【発明の効果】
【０００９】
本発明によれば、撚糸工程、処理工程及び成形加工工程においてスカム等の加工トラブルがなく優れた工程通過性を有し、ゴムとの接着性に優れた柔軟な処理コードを安定して得られるゴム補強用ポリエステル繊維の製造方法が提供される。
【発明を実施するための最良の形態】
【００１０】
本発明の製造方法は、ポリエステル繊維を溶融紡糸する際に、紡出した糸条にアミン化合物を含有する油剤を付与し、熱処理した後、エポキシ化合物を含有する処理液を付与する方法である。
【００１１】
ここで本発明に用いるポリエステル繊維とは、ポリエチレンテレフタレート、ポリエチレンナフタレート及びこれらを主体とするポリエステルからなるマルチフィラメントであり、ポリエステル繊維の分子量、デニール、フィラメント数、断面形状、糸質物性、微細構造、添加剤含有の有無、末端カルボキシル基濃度等のポリマー性状は何等限定されるものではない。
【００１２】
本発明では、溶融紡出したポリエステル繊維の未延伸糸からなる糸条を冷却固化した後、アミン化合物を含有する紡糸油剤を付与する。
【００１３】
油剤に含有されるアミン化合物としては、例えば、脂肪族ポリアミン、変性脂肪族ポリアミン、芳香族ポリアミン、変性芳香族ポリアミン、脂環式ポリアミン、変性脂環式ポリアミン、ポリアミドアミン、変性ポリアミドアミン、３級アミン等が挙げられる。特には脂肪族アミン化合物のエチレンオキシド及び／又はプロピレンオキシド付加物であることが好ましく、さらには、炭素数４〜２２の脂肪族アミンにエチレンオキシド及び／又はプロピレンオキシドが２〜２０モル付加したものが好ましい。脂肪族アミンのエチレンオキシド及び／又はプロピレンオキシド付加物の具体例としては、ＰＯＥ（４〜２０）ラウリルアミノエーテル、ＰＯＥ（２〜２０）ステアリルアミノエーテル等が挙げられる。
【００１４】
また、その他の紡糸油剤構成成分は平滑剤、乳化剤、帯電防止剤等、通常のポリエステル繊維の紡糸油剤で用いられるものであるが、エポキシ化合物は含有しないことが好ましい。平滑剤としては鉱物油、脂肪酸エステル類、乳化剤としては、高級アルコール類またはエチレンオキサイド（ＥＯ）付加物、帯電防止剤としてはアニオン系、カチオン系の様々な界面活性剤などが用いられる。このような紡糸油剤の各成分の割合は、アミン化合物３〜２０重量％、平滑剤３０〜８０重量％、乳化剤２０〜７０重量％、その他の添加剤適量で１００重量％になるような組み合わせが特に好ましい。この範囲であれば、紡糸油剤本来の平滑性、集束性の機能が失われず、また製糸工程におけるガイドや延伸ローラー等の汚れもなく、安定して生産されると共に、接着性を向上させる効果が発揮される。
【００１５】
この紡糸油剤は、通常のローラー式油剤付与法やノズル式油剤付与法により、溶融紡出された未延伸糸に付与される。紡糸油剤の付与量としては、０．１〜２．０重量％、好ましくは０．３〜１．０重量％である。紡糸油剤溶液は、低粘度鉱物油等で希釈したストレート油剤の形で付与しても良いし、水性エマルジョンの形で付与しても良く、特に限定されるものではない。
【００１６】
本発明においては、上記の紡糸油剤が付与された未延伸ポリエステル繊維は、常法によって必要に応じ熱延伸、熱処理された後、通常のローラー式油剤付与法やノズル式油剤付与法によりエポキシ化合物を含有した処理剤を付与される。
【００１７】
このとき本発明では、処理剤に含有されるエポキシ化合物の組成としては、１分子中にエポキシ基を４個以上有するエポキシ化合物（Ａ）を５〜６０重量部、及び１分子中にエポキシ基を２〜３個有するエポキシ化合物（Ｂ）を４０〜９５重量部含有することを必須とする。さらに好ましくは処理液中の、エポキシ化合物（Ａ）は１０〜５５重量部、エポキシ化合物（Ｂ）は４５〜９０重量部であることが好ましい。処理剤に含有されるエポキシ化合物の組成として、１分子中にエポキシ基を４個以上有するエポキシ化合物（Ａ）が６０重量％以上の場合、得られるプレコートポリエステル繊維は優れた接着品質は得られるものの、その繊維及び撚糸コードが硬く、解舒不良、撚糸むらや捲取不良等の加工トラブルを引き起こす問題がある。一方、エポキシ化合物（Ａ）が５重量％未満では、繊維上のエポキシ皮膜が弱く、撚糸工程でのスカム発生や得られた処理コードは接着性に劣る。
【００１８】
本発明の製造方法では、このように多官能エポキシ化合物が最適な組み合わせであるために、繊維表面のエポキシ皮膜特性が最適となり、撚糸工程、処理工程や成形加工工程での加工性が安定かつ良好で、ゴムとの接着性に優れた柔軟な処理コードが得られるのである。
【００１９】
本発明で用いられるエポキシ化合物の具体例としては、次のような化合物が挙げられる。（カッコ内はナガセケムテックス株式会社から市販されている製品の商品名を示す。）１分子中にエポキシ基を４個以上有するエポキシ化合物（Ａ）の例としては、ソルビトールポリグリシジルエーテル（「デナコールＥＸ−６１１」、「デナコールＥＸ−６１４」）、ポリグリセロールポリグリシジルエーテル（「デナコールＥＸ−５１２」、「デナコールＥＸ−５２１」）、ペンタエリスリトールポリグリシジルエーテル（「デナコールＥＸ−４１１」）等が挙げられる。また、エポキシ基を２〜３個有するエポキシ化合物（Ｂ）の例としては、グリセロールポリグリシジルエーテル（「デナコールＥＸ−３１３」、「デナコールＥＸ−３１４」）、ジグリセロールポリグリシジルエーテル（「デナコールＥＸ−４２１」）、ポリプロピレングリコールジグリシジルエーテル（「デナコールＥＸ−９２０」）、レゾルシンジグリシジルエーテル（「デナコールＥＸ−２０１」）、エチレングリコールジグリジルエーテル（「デナコールＥＸ−８１１」、「デナコールＥＸ−８２１」、「デナコールＥＸ−８３０」、「デナコールＥＸ−８４１」）等が挙げられる。
【００２０】
また、本発明の製造方法では、ゴム補強用ポリエステル繊維糸条に対するエポキシ化合物の固形分付着量が０．００１〜０．５重量％であることが必須である。さらにはエポキシ化合物の付着量としては、０．０５〜０．４重量％であることが好ましい。エポキシ化合物の付着量が０．５重量％を超えた場合、ポリエステル繊維を構成する単糸間がエポキシで膠着することによって、得られる繊維、撚糸コード及び処理コードが硬くなり、加工性や成形性が劣化するばかりでなく、過剰のエポキシが後工程のガイドやローラー上に脱離してしまうためにスカム発生の問題が生じ、工程通過性が低下する。一方、エポキシ化合物の付着量が０．０１重量％未満では、充分な接着性を得るためのポリエステル繊維の表面を被覆するエポキシ皮膜が得られず、接着性が低下する。
【００２１】
本発明で用いられる処理剤は、通常、水系エマルジョンの形で使用される。処理剤には、前述の紡糸油剤で用いられるような平滑剤、乳化剤、帯電防止剤やその他添加剤等を必要に応じて混合しても良い。
【００２２】
本発明の製造方法では、エポキシ化合物を含有する処理液を付与した後、常温で保管しても良いが、好ましくは２５〜６５℃で９６時間以上の加熱処理を行う。さらに好ましくは３０〜６０℃の温度で処理することが、時間としては１２０時間以上であることが好ましい。低い温度ではエポキシの硬化反応速度が遅く、本発明の効果が有効に得られにくい傾向にある。一方、高い温度ではゴムとの良好な接着力は得られるものの、ポリエステル繊維の性能が変化したり、硬化したエポキシ化合物が硬くなりすぎる傾向にある。
【００２３】
さらに、安定した加工性やゴムとの接着性を得るためには、上記の加温処理後のポリエステル繊維１ｋｇあたりのエポキシ指数（ＥＩ）が１．０×１０−３当量／ｋｇ以下であることが好ましく、さらには０〜０．５×１０−３当量／ｋｇであることが好ましい。処理剤を付与されたポリエステル繊維の加温処理後のエポキシ指数（ＥＩ）が高すぎる場合には、未反応のエポキシ化合物が多いために、撚糸加工で粘性を帯びたスカムがガイド類に発生する傾向にあり、頻繁に操業を止めてガイド類に堆積したスカムを清掃除去する必要が生じたりそれに伴って断糸が発生するなどの加工性の低下とともに、撚斑等の製品品位の低下を招く傾向にある。
【００２４】
また、本発明で用いる処理液からなる混合エポキシ樹脂の硬度は６５〜８５の範囲であることが好ましい。ここで、混合エポキシの硬度とは、混合エポキシを含む処理液に５重量％のＰＯＥ（１０）ラウリルアミノエーテルを加え５０℃の温度で９６時間反応させてＪＩＳ  Ｋ７２１５にしたがって求めた硬度（ＨＤＡ）である。さらには混合エポキシ硬化樹脂の硬度（ＨＤＡ）は、７０〜８０であることが好ましい。得られる混合エポキシ硬化樹脂が硬すぎる場合には、ポリエステル繊維上に混合エポキシ化合物を付与して加温処理した場合に、繊維あるいは単糸間でエポキシ硬化物による膠着が起こりやすく、後工程での解舒不良を引き起こしてしまう傾向にある。また、得られる撚糸コードや処理コードが非常に硬く、コードの捲取不良やゴム成形品の外観不良やコードの飛び出しなどの成形加工でのトラブルを引き起こしやすい傾向にある。一方、柔らかい場合には、ポリエステル繊維上のエポキシ皮膜が弱く、接着性が低下する傾向にある。
【００２５】
本発明の製造方法にて得られるゴム補強用繊維は、従来公知の方法にて撚糸しまたは製織し、コードや織物の状態にて通常のＲＦＬ等のゴム繊維用接着剤で処理を施すことによって、常に安定して、撚糸工程、処理工程及び成形加工工程においてスカム等の加工トラブルが少なくない優れた工程通過性を有し、柔軟でありながらゴムとの接着性に優れたゴム補強用繊維となる。そしてこの繊維を用いて得た製品は、最終製品成型時の加工性が高いので製品の製造ロスが少なく、製品の外観品位も向上した製品となる。
【実施例】
【００２６】
以下、実施例により本発明をさらに詳細に説明する。尚、「部」は重量部を意味し、実施例における性能評価は、次の方法によって行った。
【００２７】
（１）エポキシ指数（ＥＩ）
加温処理後の該ポリエステル繊維をＪＩＳ  Ｋ−７２３６に従ってエポキシ指数（ＥＩ：繊維１ｋｇあたりのエポキシ当量数）を測定した。
【００２８】
（２）混合エポキシ樹脂の硬度（ＨＤＡ）
エポキシ化合物（Ａ）及びエポキシ化合物（Ｂ）からなる混合エポキシ樹脂を含む処理液に、混合エポキシ樹脂の固形分重量に対して５重量％のＰＯＥ（１０）ラウリルアミノエーテルを加えて攪拌し、テフロン樹脂製シャーレに混合エポキシ樹脂の厚みが５ｍｍ以上となるように入れた。この混合エポキシ樹脂を５０℃の温度に一定に保たれた恒温槽に９６時間入れて加温処理を施した。得られた硬化した混合エポキシ樹脂をＡ型硬度計（古里精機製作所製）を用いてＪＩＳ  Ｋ７２１５に従って硬度（ＨＤＡ）を求めた。
【００２９】
（３）撚糸加工性の評価
加熱処理後の該ポリエステル繊維を常法にて撚糸する工程において、糸導ガイド類やローラー等に蓄積するスカムの発生量、あるいは原糸の解舒性や撚糸コードのチーズ形状パッケージへの捲取性を総じて撚糸捲取性として評価した。スカム発生量については、
○：糸導ガイド・ローラー等の清掃周期が７日以上、
△：前記清掃周期が２日以上７日未満、
×：前記清掃周期が２日未満、
の３段階で評価した。また、撚糸捲取性については、
○：原糸の解舒性、撚糸コードの捲取性に全く問題ない、
△：原糸の解舒性についてはまずまずだが、撚糸コードの捲取るとややバルジ状の捲姿となる、
×：原糸パッケージが硬く解舒性不良、かつ、撚糸コードの捲取性困難である、
の３段階で評価した。
【００３０】
（４）コード硬さ
ガーレイ式硬さ測定機（テスター産業社製）を用い、ＪＩＳ  Ｌ−１０９６−６．２０に従って測定し、○：柔軟で良好、△：やや硬く、やや不良。×：非常に硬く不良、の３段階で相対評価した。
【００３１】
（５）剥離接着力
処理コードを自動車タイヤ用カーカス配合ゴム中に、コード密度３６本／３ｃｍになるように埋め込んだプライ２枚を重ね合せ、２０ｋｇ／ｃｍ３の加圧下で、１５０℃で３０分間加硫した後、取り出し、温度２５℃で、引張荷重測定器（島津製、オートグラフ）を用い、引張速度５ｃｍ／分で剥離に要する剥離強力を測定した。
【００３２】
［実施例１〜３、比較例１〜４］
（ａ）紡糸油剤の調整
グリセリントリオレート６７部、ＰＯＥ（１０）ラウリルアミノエーテル８部、ＰＯＥ（２０）硬化ヒマシ油エーテル１０部、ＰＯＥ（２０）硬化ヒマシ油トリオレート１２部、ＰＯＥ（８）オレイルホスフェートＮａ２部、酸化防止剤１部からなる油剤組成分１０部を５０℃に加温し、５０℃の軟化水９０部に添加しながら攪拌した後、室温に冷却した。
【００３３】
（ｂ）処理剤の調整
各実施例において、１分子中にエポキシ基を４個以上有するエポキシ化合物（Ａ）と、１分子中にエポキシ基を２〜３個有するエポキシ化合物（Ｂ）を下記に示す組成比としたエポキシ化合物６０部、ジイソオクチルアゼレート３０部、ＰＯＥ（８）硬化ヒマシ油エーテル８部、ジイソオクチルスルホサクシネートＮａ２部からなる処理剤組成分４５部を４０℃に加温した後、４０℃に加温した軟化水５５部にゆっくり添加しながら攪拌したのち、１８℃に冷却し、処理剤とした。
【００３４】
実施例１；エポキシ化合物（Ａ）としてポリグリセロールポリグリシジルエーテル（ナガセケムテックス株式会社製「デナコールＥＸ−５１２」）５０重量％と、エポキシ化合物（Ｂ）としてグリセロールポリグリシジルエーテル（ナガセケムテックス株式会社製「デナコールＥＸ−３１４」）５０重量％。
【００３５】
実施例２；エポキシ化合物（Ａ）としてポリグリセロールポリグリシジルエーテル（ナガセケムテックス株式会社製「デナコールＥＸ−５１２」）２５重量％と、エポキシ化合物（Ｂ）としてグリセロールポリグリシジルエーテル（ナガセケムテックス株式会社製「デナコールＥＸ−３１４」）７５重量％。
【００３６】
実施例３；エポキシ化合物（Ａ）としてポリグリセロールポリグリシジルエーテル（ナガセケムテックス株式会社製「デナコールＥＸ−５１２」）２５重量％と、エポキシ化合物（Ｂ）としてジグリセロールポリグリシジルエーテル（ナガセケムテックス株式会社製「デナコールＥＸ−４２１」）７５重量％。
【００３７】
比較例１；エポキシ化合物（Ａ）としてポリグリセロールポリグリシジルエーテル（ナガセケムテックス株式会社製「デナコールＥＸ−５１２」）７５重量％と、エポキシ化合物（Ｂ）としてグリセロールポリグリシジルエーテル（ナガセケムテックス株式会社製「デナコールＥＸ−３１４」）２５重量％。
【００３８】
比較例２；エポキシ化合物（Ａ）としてポリグリセロールポリグリシジルエーテル（ナガセケムテックス株式会社製「デナコールＥＸ−５１２」）１００重量％。
【００３９】
比較例３；エポキシ化合物（Ｂ）としてジグリセロールポリグリシジルエーテル（ナガセケムテックス株式会社製「デナコールＥＸ−４２１」）１００重量％。
【００４０】
比較例４；エポキシ化合物（Ｂ）としてグリセロールポリグリシジルエーテル（ナガセケムテックス株式会社製「デナコールＥＸ−３１４」）１００重量％。
【００４１】
（ｃ）ポリエステル繊維の製造
固有粘度（３５℃オルトフロロフェノール溶媒にて測定）０．７５のポリエチレンテレフタレートチップを用い、溶融紡糸法により下記の要領で１１００ｄｔｅｘ／１９２フィラメントのポリエステル繊維を得た。紡糸口金より紡出され、冷却固化した未延伸糸に、上記の方法で調製した紡糸油剤を繊維１００部に対して油剤付着分 ０．３部となるようにローラー式油剤付与法で付与した後、６０℃の第１ローラーで引取り、第１ローラーと１２０℃の第２ローラーとの間で３．５倍に第１段延伸し、さらに、第２ローラーと２３０℃の第３ローラーとの間で合計延伸倍率が５．８倍になるように第２段延伸し、引き続き第３ローラーと第４ローラーとの間で５％のリラックスを与えるとともに、上記の方法で調整した仕上処理剤を繊維１００部に対して油剤付着分が０．２重量部となるようにローラー式油剤付与法で付与し、第４ローラーと捲取機の間でＩＬノズルで交絡を付与したのちに３０００ｍ／分の速度で各１０ｋｇを捲取った。捲取った繊維は５０℃の温度に調整された恒温槽に入れ、１２０時間の加温熱処理を施した。
【００４２】
（ｄ）コードの処理
上記の方法で得られた１１００ｄｔｅｘ／１９２フィラメントのヤーン２本を下撚４９０回／ｍ、上撚４９０回／ｍの撚数で撚糸し、得られた撚糸コードをチーズ形状のパッケージに２００ｍ／分の速度で捲き返しを行った。このときの撚糸加工性は前述の方法にて評価した。
【００４３】
次にこの撚糸コードを接着剤（ＲＦＬ系接着剤）に浸透し、１００℃で１２０秒間乾燥した後、２３０℃で１２０秒間熱処理し、処理コードとした。
得られたポリエステル繊維の加温熱処理後のエポキシ指数、加温処理後の硬化エポキシ混合樹脂の硬度、ポリエステル繊維の撚糸加工性、処理コードの硬さ及びゴムとの接着性の評価結果を表１にまとめて示す。
【００４４】
【表１】
2006265755.tif 000002
【００４５】
表１の結果から明らかなように、実施例１〜３は撚糸加工性、処理コードの硬さ及びゴムとの接着性に優れた結果を示している。一方、比較例１、３では硬化エポキシ樹脂が硬く、撚糸工程における捲取性、コードの硬さがやや不良であり、また接着力も実施例と比較して若干劣る結果であった。比較例２は比較例１に比べてさらに硬化エポキシ樹脂が硬く、撚糸工程における捲取性、コードの硬さが不良であった。比較例４は硬化エポキシ樹脂が非常に柔らかく、撚糸工程における捲取性、コードの硬さは良好であったものの、撚糸工程において多量のスカムの発生が認められ、また接着力も実施例と比較して若干劣る結果であった。この時のエポキシ指数は１．１×１０−３当量／ｋｇと実施例に比べて高く、エポキシの硬化反応性がやや劣っている。